(57)【特許請求の範囲】
【請求項１】
半導体デバイスを形成する方法であって、
半導体基板（１０）を設ける段階と、
前記半導体基板（１０）を真空チャンバ内に入れて、前記半導体基板を大気圧以下の圧力下に置く段階と、
前記大気圧以下の圧力を維持する一方で、（ｉ）第１反応物質を、前記真空チャンバ内に第１流量で流入させる段階と、（ｉｉ）前記第１反応物質の前記真空チャンバ内への流入を、第２流量に減少させる段階と、（ｉｉｉ）前記第１反応物質の前記真空チャンバ内への流入を、第３流量へと増加させる段階と、（ｉｖ）前記第１反応物質を流入させる段階（ｉ）を開始した後に、第２反応物質を、前記真空チャンバ内に第４流量で流入させる段階と、（ｖ）前記第２反応物質の流量を第５流量に減少させる段階とを連続して実施することによって、前記半導体基板（１０）上に層（４０）を堆積させる段階と
を備え、
前記第２流量及び第５流量はゼロであり、
前記第２反応物質を第４流量で流入させる段階（ｉｖ）は、前記第１反応物質の流入を第２流量に減少させる段階（ｉｉ）と同時に実施されて、前記第２反応物質の流量が、前記第１反応物質の流量をゼロに減少させると同時に、ゼロから第４流量に増加されるようにし、
前記第２反応物質の流量を減少させる段階（ｖ）は、前記第１反応物質の流量を増加させる段階（ｉｉｉ）よりも前の、前記第１反応物質が第２流量に減少している際に実施されて、前記第１反応物質及び前記第２反応物質が、前記第２反応物質の流量をゼロに減少させてから所定の期間、前記真空チャンバ内に流入しないようにすることを特徴とする方法。
【請求項２】
半導体デバイスを形成する方法であって、
半導体基板（１０）を、真空チャンバ内に入れる段階と、
前記真空チャンバを、大気圧以下の圧力へと排気する段階と、
第１反応物質を、前記真空チャンバ内に流入させる段階と、
１つ又は複数の第２反応物質を、前記真空チャンバ内に流入させる段階と、
前記半導体基板（１０）の上に層（４０）が形成される間、前記第１反応物質と、前記１つ又は複数の第２反応物質の流量を交互に変化させる段階であって、前記層（４０）は、チタン酸バリウム・ストロンチウム；チタン酸ストロンチウム；ジルコン酸チタン酸鉛；タンタル酸ストロンチウム・ビスマス；および五酸化タンタルによって構成されるグループから選択される物質を含む、前記交互に変化させる段階と
を備え、前記交互に変化させる段階において、前記第１の反応物質の流量と前記１つ又は複数の第２反応物質の流量は交互にゼロに変化させられ、前記１つ又は複数の第２反応物質の流量は、前記第１反応物質の流量をゼロに減少させると同時に、ゼロから所定の値に増加され、前記第１反応物質及び前記１つ又は複数の第２反応物質が、前記１つ又は複数の第２反応物質の流量ゼロに減少させてから所定の期間、前記真空チャンバ内に流入しないことを特徴とする方法。
【請求項３】
半導体デバイスを形成する方法であって、
半導体基板（１０）を、化学気相堆積法チャンバ内に入れる段階と、
前記化学気相堆積法チャンバを、約０．１から５０トルの範囲内にある圧力へと排気する段階と、
第１反応物質を、前記化学気相堆積法チャンバ内に流入させる段階と、
１つ又は複数の第２反応物質を、前記化学気相堆積法チャンバ内に流入させる段階と、
前記半導体基板（１０）の上に誘電体層（４０）が形成される間、前記第１反応物質と、前記１つ又は複数の第２反応物質の流量を交互に変化させる段階であって、前記誘電体層が形成される間、温度は、摂氏約５００度から７００度の範囲内にあり、かつ前記誘電体層（４０）は、バリウム，ストロンチウム，チタンおよび酸素を含む、前記交互に変化させる段階と
を備え、前記交互に変化させる段階において、前記第１の反応物質の流量と前記１つ又は複数の第２反応物質の流量は交互にゼロに変化させられ、前記１つ又は複数の第２反応物質の流量は、前記第１反応物質の流量をゼロに減少させると同時に、ゼロから所定の値に増加され、前記第１反応物質及び前記１つ又は複数の第２反応物質が、前記１つ又は複数の第２反応物質の流量ゼロに減少させてから所定の期間、前記化学気相堆積法チャンバ内に流入しないことを特徴とする方法。
【請求項４】
半導体デバイスを形成する方法であって、
第１コンデンサ電極（３０）を、半導体基板（１０）の上に形成する段階と、
前記半導体基板（１０）を、真空チャンバ内に入れる段階と、
前記真空チャンバを、大気圧以下の圧力へと排気する段階と、
第１反応物質を、前記真空チャンバ内に流入させる段階と、
１つ又は複数の第２反応物質を、前記真空チャンバ内に流入させる段階と、
コンデンサ誘電体層（４０）が前記第１コンデンサ電極（３０）の上に形成される間、前記第１反応物質と、前記１つ又は複数の第２反応物質の流量を交互に変化させる段階と、
前記半導体基板（１０）を、前記真空チャンバから除去する段階と、
第２コンデンサ電極（５０）を、前記コンデンサ誘電体層の上に形成する段階と
を備え、前記交互に変化させる段階において、前記第１の反応物質の流量と前記１つ又は複数の第２反応物質の流量は交互にゼロに変化させられ、前記１つ又は複数の第２反応物質の流量は、前記第１反応物質の流量をゼロに減少させると同時に、ゼロから所定の値に増加され、前記第１反応物質及び前記１つ又は複数の第２反応物質が、前記１つ又は複数の第２反応物質の流量をゼロに減少させてから所定の期間、前記真空チャンバ内に流入しないことを特徴とする方法。
【発明の詳細な説明】
【０００１】
【産業上の利用分野】
本発明は半導体デバイス関し、さらに詳しくは、反応物質の流れを変化させることにより堆積された層を有する半導体デバイスを形成する方法に関する。
【０００２】
【従来の技術】
半導体デバイスは小型化の一途を辿っている。コンデンサやダイナミック・ランダム・アクセス・メモリ（ＤＲＡＭ）のビット・セルなどの回路の小型化によって、誘電率の高い材料をこのようなデバイスの製造に組み込む必要性が生じた。酸化バリウム・ストロンチウム・チタン（ＢＳＴ）とこれに類する材料が、このような集積技法の一部として現在使用されている高誘電率（高Ｋ）材料である。
【０００３】
高温のとき、ＢＳＴの化学気相堆積法工程は、物質移動が制限され、核種は、堆積しつつある基板表面の上に着地するやいなや反応することを、本発明の発明者らは認識している。物質移動が制限される工程では、部材がある領域に接触して、核を形成し、成長するやいなや、反応が起こるように、システム内には十分なエネルギーがある。このように直ちに反応が起こると、結果的に、堆積された薄膜のステップ・カバレージが悪化する。本発明の発明者らは、物質移動が制限される反応の持つマイナスの影響を回避しようと試み、温度を低下させて、物質移動制限型の方式から反応制限型の方式へと工程をシフトさせることを考慮した。反応制限型の方式では、反応が十分ゆっくり起こるので、核種は、反応が起こる前にパターン（feature）の表面全体に拡散することができ、これにより、ステップ・カバレージが向上する。しかしながら、低温の動作では、結果的に、薄膜の堆積速度が低下して、薄膜の結晶度が低下する。また、低温の動作では、結果として、炭素などの不純物が、堆積された薄膜の中に捕らわれる。低温堆積工程に伴う結晶度の低さの問題を克服する一つの方法は、チャンバからウエハを除去して、これを高温でアニールする段階を含む。これは、ＢＳＴ膜の再結晶化を可能にし、これにより所望の電気特性を達成する。しかしながら、こうした工程を加えると、集積上、新たな問題が生じる。
【０００４】
【発明が解決しようとする課題】
図１に示されるのは、下部電極層またはポスト１２２の上に載るコンデンサ誘電体（capacitor dielectric）１２４を有する半導体デバイス基板１０の図である。図１に示されるように、コンデンサ誘電体１２４のステップ・カバレージは、側壁の厚さが、電極ポスト１２２の上部の上に載る膜の厚さより薄くできている。コンデンサ電極の上に載る誘電体の厚さが均一でないことから、誘電体の厚さが薄すぎる領域では、漏れの問題が生じる可能性がある。誘電体全体の厚さを増すことによって、漏れの問題を克服しようと試みると、デバイスの静電容量が低下するので、好ましくない。
【０００５】
以上述べてきたことに鑑み、半導体デバイスにおいて、優れた品質を有する薄膜を堆積させることが望ましい。
【０００６】
【実施例】
図２は、導電プラグを確定するために部分的に加工された半導体デバイスの図を含む。図に示されるように、部分的に加工された半導体デバイスは、半導体デバイス基板２０，電界分離領域２０２，トランジスタ２１８，導電プラグ２１３および誘電体膜２１０を含む。トランジスタ２１８は、ドープ領域２０４，ゲート誘電体膜２０６およびゲート電極２０８によって構成される。半導体デバイス基板２０は、本明細書で用いられるように、単結晶半導体ウエハ，ＳＯＩ（semiconductor on insulator）基板，または半導体デバイスを形成するのに用いられる他の任意の基板によって構成される。
【０００７】
一つの実施例において、ゲート電極２０８は、多結晶シリコン層である。また、ゲート電極２０８は、タングステンもしくはモリブデンなどの金属層，窒化チタンもしくは窒化タングステンなどの窒化金属層，またはその組み合わせとすることができる。また、ゲート電極２０８は、ケイ化タングステン，ケイ化チタンまたはケイ化コバルトなどケイ化金属によって構成され、多結晶層の上に載るポリサイド（polycide）層とすることができる。
【０００８】
ゲート電極の形成後、誘電体膜２１０が半導体デバイス基板１０の上に形成され、パターン形成されて、接点開口部を形成する。一つの実施例において、誘電体膜２１０は、プラズマにより堆積された酸化物層で、この層は、ソース・ガスとしてテトラエトキシシラン（ＴＥＯＳ）を用いて形成される。また、誘電体膜２１０は、窒化シリコン層，リン珪酸ガラス（ＰＳＧ）層，ホウ素・リン珪酸ガラス（ＢＰＳＧ）層，酸窒化シリコン層，ポリイミド層，低Ｋ誘電体またはその組み合わせとすることができる。
【０００９】
接点開口部は、誘電体膜２１０内に形成され、導電プラグ２１３は、接点開口部内に形成される。導電プラグ２１３は、チタン／窒化チタン，タンタル／窒化タンタルなどの接着／障壁膜２１４を用いて形成される。タングステンまたは多結晶シリコンなどの導電膜材料２１６、およびイリジウムなどの酸素遮断材料２２０が、接点開口部内に形成される。堆積後、導電膜材料２１６と、その下に配置される接着／障壁材料２１４のいくつかの部分が、従来のエッチング工程もしくは化学機械研磨工程を用いて除去されて、導電プラグを形成する。ついで、導電プラグの上部が、選択的にエッチングされて、接点開口部内に凹みを形成する。このエッチングは、誘電層２１０に対し十分選択性を有する従来のエッチング工程を用いて実施され、約２００ナノメータの導電プラグ材料を、プラグ開口部の最上部から除去する。
【００１０】
ついで酸素遮断材料が、基板表面の上と、接点開口部内に堆積されて、接点開口部を完全に充填する。通常、酸素遮断材料２２０は、他の導電材料を用いて形成され、これらの導電材料は、貴金属，導電性の金属酸化物を形成できる金属，導電性の金属酸化物，導電性の金属窒化物，金属ホウ化物，金属炭化物などを含むことができる。これらの例は、イリジウム，ルテニウム，酸化イリジウム，酸化ルテニウム，窒化チタン，窒化チタン・アルミニウム，窒化チタン・シリコン，窒化タンタル，窒化タンタル・アルミニウム，窒化タンタル・シリコンを含む。堆積後、酸素遮断材料のいくつかの部分が、従来のエッチング工程またはＣＭＰ工程を用いて除去されて、導電プラグ２１３を形成する。プロセスのこの時点までは、従来の方法が用いられて、図２に示されるデバイスを形成する。
【００１１】
図３に示されるのは、接点開口部１１３の上に形成される下部電極ポスト構造である。一つの実施例において、下部電極ポスト３０は、プラチナを用いて形成される。また、下部電極ポストは、貴金属または導電性の金属酸化物を形成できる他の金属と、導電性の金属酸化物および導電性の金属窒化物を用いて形成される。これらの例には、イリジウム，パラジウム，ルテニウム，酸化イリジウム，窒化ルテニウムが含まれる。
【００１２】
一つの実施例において、電極ポスト３０を形成するのに用いられる下部電極材料は、ＰＶＤを用いて堆積される。また、下部電極材料は、ＣＶＤ，電気めっきまたは無電解めっきを用いて形成される。電極ポストを形成するのに用いられる材料を堆積させた後、ついで、従来のプラズマ・エッチング工程を用いてエッチングされて、図３に示されるような下部電極ポスト３０を形成する。
【００１３】
図４はさらに、図３に示されるデバイスを示し、ここでは、下部電極３０の上に形成されるコンデンサ誘電体膜４０を含む。本発明の実施例に従って、高Ｋ誘電材料から形成されるコンデンサ誘電体膜４０は、ＣＶＤ法を用いて形成される。図に示される実施例の具体的展開に従って、ＣＶＤ法は、堆積中に、反応核種の流入を交互にオンオフする技術を組み込み、下部電極３０の上に配置される誘電体のステップ・カバレージを向上させる。本発明の実施例により、堆積は通常、摂氏約５００度から７００度の範囲内など、摂氏５００度を越える温度で実施され、摂氏約５５０度から６２５度の範囲内にあることが望ましい。先行技術では、これらの温度において、堆積が物質移動によって抑制され、その結果、ステップ・カバレージが悪化する。本発明の実施例に従って、反応核種の流入を交互にオンオフすることにより、反応物質をパターンの周囲に均一に拡散した後、最終生成物の誘電材料を形成するように反応させることができる。酸化バリウム・ストロンチウム・チタンが、結果として生じる堆積膜である実施例では、バリウム，ストロンチウムおよびチタンの先駆物質を含む第１反応物質、およびＯ2/Ｎ2の混合物を含む第２反応物質の流入を、交互にオンオフすることができる。ジルコン酸チタン酸鉛および五酸化タンタルなど他の高Ｋ誘電材料も利用できる。
【００１４】
図４に示されるように、電極ポスト３０は、実質的に垂直な部分もしくは表面と、実質的に水平な部分とを有する段差部を形成する。図に示される誘電層は、最適なステップ・カバレージを有し、垂直部分の層の厚さと水平部分の層の厚さとの比率は約１：１である。本発明の実施例によれば、この比率は、図４に示される１：１のように、約１：２（水平の上部表面の厚さに対して、垂直側壁の厚さがその半分であること）を越えることが望ましい。
【００１５】
図７から図８に示されるのは、ＣＶＤ法のタイミング列（timing sequence）を示す本発明の実施例である。図７は、堆積工程の或る期間にわたって流入が交互にオンオフされる２つの反応物質ＡとＢのガス流図を示す。「第１反応物質Ａ」と「第２反応物質Ｂ」という語はそれぞれ、Ｏ2/Ｎ2Ｏガス混合物などの単一ソースから、チャンバ内にパルスとして一緒に流入される１群の物質を指すことに注意されたい。
【００１６】
反応物質ＡとＢのガス流はＹ軸、時間（ｔ）はＸ軸で表される。本発明の実施例により、時間ｔ０のとき、第１反応物質Ａがオンになり、第２反応物質Ｂはオフのままである。約０．１から１０秒の間とすることができる時間ｔ０からｔ１までの間、反応物質Ａは、パターン表面に均一に拡散する。時間ｔ１において、反応物質Ａはオフになり、Ｂはオンになる。反応物質Ｂがオンになっている間、反応物質Ｂは反応物質Ａと結合して、パターン表面の上に堆積される（完全に反応済みの）生成物の薄膜を形成する。時間ｔ３において、反応物質Ｂはオフになる。ｔ３からｔ４までの間、工程反応物質は、チャンバ内に流入しない。この間、表面の反応生成物は、表面上で拡散して、薄膜の品質と共形性（conformality）を向上させる時間が得られる。時間ｔ４において、反応物質Ａは再度オンになり、パルス列が続く。このパルス列、またはプロセス・ガスの流入を交互にオンオフすることは、薄膜が所望の厚さに堆積するまで続く（例：少なくとも１０サイクル）。このため、一般に、パルス列により、反応物質のごく一部の集合を、パターン表面に均一に拡散でき、この間に時間化学反応（time chemical reaction）が、表面拡散、および表面反応とともに起こって、パターン全体に拡散可能な反応生成物を形成する。パルス時間は、反応の完全性と十分な表面拡散とを確保するように最適化できる。
【００１７】
換言すれば、反応物質Ａは、ｔ０において第１流量で流れ（「オン」位置に対応）、ｔ１で第２流量に低下され（「オフ」位置に対応）、ｔ４では第３流量で流れる（「オン」位置に対応）。この具体的な実施例では、第２流量はほぼゼロに等しい。図７は、離散的な２値のオンオフ位置を示すが、流量は、ガス流のオンオフ切り換えと共に直ぐに変化するわけではないことに注意されたい。したがって、流量の変化は、ランプ上昇（ramp-up）およびランプ下降（ramp-down）曲線とする方がより適切にモデル化できる。第１と第３流量は実質的に等しいが、これらは熟練工の好みに応じて異なる可能性がある。反応物質Ａと同様、反応物質Ｂは、ｔ１では第４流量，ｔ３では第５流量、およびｔ５では第６流量として、断続的に流入する。
【００１８】
一般に反応物質ＡとＢは、約０．１から１０秒など比較的短い時間に渡りオンまたはオフに切り替わる。また、堆積は真空チャンバ内で実施され、チャンバ内では真空状態（大気圧以下の圧力）は、堆積段階の間、破壊されない。大気圧以下の圧力は一般に、約０．１から５０トルの範囲内など、１Ｅ１０-4トルを越える。
【００１９】
一つの実施例（図示せず）では、反応物質Ａのみがパルス（pulse）される一方、反応物質Ｂは、一定の流量で流れる。この方式は、表面の反応生成物が、間隔を置き、Ａがオフになるときに、パターン全体に拡散するのに有利に働く。堆積工程中に用いられる反応物質の例は、反応物質Ａとして、バリウム・ストロンチウム・チタン、特にb-ジケトン酸（b-diketonate）、反応物質ＢとしてＯ2/Ｎ2Ｏを含む。
【００２０】
また、別の実施例（図８）では、第３反応物質をチャンバ内に流入させることができる。例えば、Ｏ2/Ｎ2Ｏと、チタンやバリウム・ストロンチウム先駆物質などの２つの反応物質とは、独立してパルスされ、薄膜を堆積できる。この例はまた、反応物質ＡとＢが、Ｙ軸上のそれぞれの位置により示されるように、オンオフされる一方、反応物質Ｃは常にオンになっていることを示す。ＢＳＴのケースで既に論じられたように、反応物質の例は、１つの反応物質としてバリウムとストロンチウムを含み、第２の反応物質Ｂとしてチタン先駆物質、および第３反応物質ＣとしてＯ2/Ｎ2Ｏを含む。
【００２１】
図８において、時間ｔ０では、反応物質Ａがオンになり、反応物質Ｂはオフになる。反応物質Ｃは常にオンである。いったん反応物質Ａがオンになると、時間ｔ１までパターン表面にわたって拡散し、反応物質Ｂがオンになり、反応物質ＡとＢが結合して、パターン表面の上に堆積膜を形成する。時間ｔ１からｔ２までの間、反応物質ＡとＢがオンになり、堆積が生じる。ｔ２からｔ３までの間、Ｂの流入が続いて、表面のパターン特徴に沿って拡散した反応物質Ａと完全に反応する。時間ｔ２では、反応物質Ａがオフになり、反応物質Ｂはオンのままになる。時間ｔ３からｔ４までの間、表面反応が完了するに加え、反応生成物の表面拡散が生じる。このようなパルス列は、所要の膜厚に達するまで続けられる。
【００２２】
堆積工程の間、反応物質ＡとＢの流れは、それらが互いに種々のオンとオフの位相になるようにタイミングされるように選択される。パルス時間は、反応核種の反応が起こる前に、反応核種の十分な拡散が行われるように選択できる。このようにして、反応物質は、パターン上で反応して堆積する前に、パターン全体に分布することができ、これにより、ステップ・カバレージと、パターン表面全体の均一性を向上させる。
【００２３】
本発明の実施例は、多成分膜を高温で堆積させる場合に利用できる。ＢＳＴが堆積膜である場合には、反応物質は、バリウム・ストロンチウム先駆物質，チタン先駆物質およびＯ2/Ｎ2Ｏ混合物を含むことができる。多成分膜の他の例は、チタン酸ストロンチウム（ＳＴＯ），ジルコン酸チタン酸鉛（ＰＺＴ），タンタル酸ストロンチウム・ビスマス（ＳＢＴ）および五酸化タンタル（Ｔａ2Ｏ5）を含むことができる。
【００２４】
図５は更に、コンデンサ誘電体膜４０のいくつかの部分の上に配置されて形成される導電膜５０を含む。導電膜５０は、下部コンデンサ電極３０を形成するのに既に論じたのと同様の材料および工程を用いて形成される。２つのコンデンサ電極３０，５０は、同一または異なる導電材料を含むことができる。下部コンデンサ電極，コンデンサ誘電体４０および上部コンデンサ電極５０が組み合わされて、コンデンサを形成する。また、図６に示されるように、絶縁層６０が、上部コンデンサ電極５０の上に形成される。上部コンデンサ電極５０，コンデンサ誘電体膜４０および下部電極３０が組み合わされて、コンデンサを形成する。トランジスタ２１８，酸素遮断材料２２０，導電膜材料２１６（記憶ノード）およびコンデンサが組み合わされて、典型的な動的ランダム・アクセス記憶装置（ＤＲＡＭ）ビット・セルを形成する。他の電気接続も可能であるが、図６には示されない。また、他の層間誘電層および相互接続レベルも、より高度な半導体デバイスを形成するのに存在する可能性がある。
【００２５】
図６は、図４に示される下部電極構成による完全なコンデンサ構造を有するデバイスを含むことに注意されたい。しかしながら、コンデンサ構造は、他の下部電極構成（クラウン(crown)構造および埋め込み構造を含めることができる）に対しても同様に完成できる。当業者は、これらのコンデンサ構造を形成する利点および種々の方法を理解している。
【００２６】
誘電材料を堆積させる方法は、技術上周知である。本発明の実施例は、ＣＶＤ法において反応物質の流入をオンオフするタイミング列を交互にすることを利用して、パターン表面全体に堆積された薄膜の均一性を向上させる。先行技術では、堆積された薄膜のステップ・カバレージを向上させるのに現在用いられる一つの方法は、薄膜を低温で堆積させる段階を含む。これは、誘電材料の結晶度を向上させるために、高温でのさらなるアニール段階を利用する必要がある。このため、加工上の複雑性が増し、他の集積上の問題が生じる。
【００２７】
本発明の実施例を用いると、多成分の高誘電率膜のステップ・カバレージが、高温での堆積中、正確に制御される。更なる利点は、薄膜が高温で堆積されるので、炭素その他の不純物が揮発し、そのために薄膜に組み込まれないことを含む。さらに、高温では、より高い堆積率が達成でき、最終的な堆積膜の成果において結晶度が向上する。また、本発明の実施例を利用する利点は、パターンのアスペクト比が増加するに伴って、重要性が増そう。また、多成分および単一成分膜を堆積させるこの戦略は、ＣＶＤ法に組み込むことができるとともに、薄膜の品質とステップ・カバレージを制御できる際の加工パラメータとして用いることができる。これは、高Ｋ誘電体膜のみの用途に限定されず、ＣＶＤによって堆積されるいずれの薄膜にも使用できる。そのため、本発明の実施例により、先行技術を凌ぐ利点を提供するコンデンサ構造、およびコンデンサ誘電体を形成する方法が提供されることは明らかである。
【００２８】
本明細書では、具体的実施例を参照して本発明を説明してきた。しかしながら、当業者は、冒頭に記載される請求の範囲から逸脱することなく、種々の変形および変更が可能であることを理解しよう。従って、本明細書および図面は、限定を意図するのではなく、明解さを意図するものとみなすべきであり、上記すべての変形は本発明の範囲に属することが意図される。請求の範囲では、機能を有する手段クレームは（あれば）、ここに具陳された機能を実施する本明細書記載の構造を包含する。機能を有する手段クレームはまた、ここに具陳された機能を実施する構造上の同等性および同等の構造を包含する。
【図面の簡単な説明】
本発明は、例として図示されるものであって、添付の図面によって限定されない。これらの図面において、同様の参照番号は同様の素子を示す。
【図１】コンデンサ電極を形成した後の半導体デバイス基板の一部分に関する先行技術の断面図を含む。
【図２】本発明の実施例によるコンデンサを形成する方法についての連続する段階の断面図を含む。
【図３】本発明の実施例によるコンデンサを形成する方法についての連続する段階の断面図を含む。
【図４】本発明の実施例によるコンデンサを形成する方法についての連続する段階の断面図を含む。
【図５】本発明の実施例によるコンデンサを形成する方法についての連続する段階の断面図を含む。
【図６】本発明の実施例によるコンデンサを形成する方法についての連続する段階の断面図を含む。
【図７】本発明の実施例による化学気相堆積法工程中の反応の流れに関するタイミング列のグラフを示す。
【図８】本発明の実施例による化学気相堆積法工程中の反応の流れに関するタイミング列のグラフを示す。
図面内の素子は、単純化かつ分かりやすく図示されており、必ずしも縮尺通りではないことを、当業者は理解しよう。例えば、図面内に示される幾つかの素子の寸法は、本発明の実施例に対する理解の促進を助けるため、他の素子と比較して大きめに示される場合もある。
【符号の説明】
２０  半導体デバイス基板
３０  下部電極ポスト
４０  コンデンサ誘電体膜
５０  上部コンデンサ電極
６０  絶縁層
２０２  電界分離領域
２０４  ドープ領域
２０６，２１０  誘電体膜
２０８  ゲート電極
２１３  導電プラグ
２１４  接着／障壁膜
２１６  導電膜材料
２１８  トランジスタ
２２０  酸素遮断材料
【図１】
0004583531.tif 000002
【図２】
0004583531.tif 000003
【図３】
0004583531.tif 000004
【図４】
0004583531.tif 000005
【図５】
0004583531.tif 000006
【図６】
0004583531.tif 000007
【図７】
0004583531.tif 000008
【図８】
0004583531.tif 000009